(57)【特許請求の範囲】
【請求項１】
熱可塑性樹脂の界面に酸素官能基を生成・増加させる表面改質処理を行う工程と、
前記表面改質処理を行った熱可塑性樹脂の界面と金属とをレーザ照射で加熱することにより接合する工程とを有し、
前記接合する工程は、前記表面改質処理を行った界面の表面エネルギーに比べ、接合する面の金属の表面エネルギーが大きい状態で行うことを特徴とするレーザ接合方法。
【請求項２】
請求項１において、
前記表面改質処理は、ＵＶオゾン、プラズマ、コロナ処理、短パルスレーザ処理のいずれかのドライ処理であることを特徴とするレーザ接合方法。
【請求項３】
請求項１または２において、
前記レーザを、前記熱可塑性樹脂を介して前記金属の接合面に照射することを特徴とするレーザ接合方法。
【請求項４】
請求項１または２のいずれかにおいて、
レーザ照射を前記金属側から行い、前記金属と前記熱可塑性樹脂との接合部に伝熱させることを特徴とするレーザ接合方法。
【請求項５】
請求項１乃至４のいずれかにおいて、
前記熱可塑性樹脂の表面粗さに比べ、前記金属の表面粗さを大きい状態で前記接合を行うことを特徴とするレーザ接合方法。
【請求項６】
請求項１乃至５のいずれかにおいて、
前記熱可塑性樹脂は、その主鎖に極性基を含まないことを特徴とするレーザ接合方法。
【請求項７】
熱可塑性樹脂の界面に酸素官能基を生成・増加させる表面改質処理を行う工程と、
前記表面改質処理を行った熱可塑性樹脂の界面と金属とをレーザ照射で加熱することにより接合する工程とを有し、
前記レーザを、前記熱可塑性樹脂を介して前記金属の接合面に照射し、
前記熱可塑性樹脂の接合面とは反対面に、前記表面改質処理を施し、
当該反対面を加圧材で押圧するとともに、前記熱可塑性樹脂と前記加圧材との間に水を介在させ、前記加圧材、前記水及び前記熱可塑性樹脂を介してレーザ照射することを特徴とするレーザ接合方法。
【請求項８】
請求項１または２において、
前記熱可塑性樹脂の接合面とは反対面に、前記表面改質処理を施し、
当該反対面を加圧材で押圧するとともに、前記熱可塑性樹脂と前記加圧材との間に水を介在させ、前記加圧材、前記水及び前記熱可塑性樹脂を介してレーザ照射することを特徴とするレーザ接合方法。
【請求項９】
請求項１において、
前記熱可塑性樹脂または金属に凸部を形成してあり、当該凸部と接着対象である前記熱可塑性樹脂または金属とを接触させ、
前記金属と熱可塑性樹脂とを接触させた部分に前記金属の凸部の幅より大きいレーザスポットの前記レーザ光を照射することを特徴とするレーザ接合方法。
【請求項１０】
請求項１において、
前記熱可塑性樹脂に凸部を形成し、当該凸部と接着対象である金属とを接触させ、
前記金属側は、前記凸部よりも幅が広い凹部を設けられており、前記凸部を凹部内に挿入した状態で、前記凹部の幅よりも大きいレーザスポットの前記レーザ光をレーザ照射することを特徴とするレーザ接合方法。
【請求項１１】
請求項１乃至７のいずれかにおいて、
前記金属は、前記レーザを照射される部分に溝を有していることを特徴とするレーザ接合方法。
【請求項１２】
熱可塑性樹脂の界面に酸素官能基を生成・増加させる表面改質処理を行う工程と、
前記表面改質処理を行った熱可塑性樹脂の界面と金属とをレーザ照射で加熱することにより接合する工程とを有し、
前記熱可塑性樹脂の接合面とは反対面を、金属製の前記加圧材で押圧するとともに、前記金属製の加圧材にレーザ照射して、前記金属と前記熱可塑性樹脂との接合部に伝熱させて接合することを特徴とするレーザ接合方法。
【請求項１３】
請求項１または２において、
前記熱可塑性樹脂の接合面とは反対面を、金属製の加圧材で押圧するとともに、前記金属製の加圧材にレーザ照射して、前記金属と前記熱可塑性樹脂との接合部に伝熱させて接合することを特徴とするレーザ接合方法。
【請求項１４】
熱可塑性樹脂の界面に酸素官能基を生成・増加させる表面改質処理を行う工程と、
前記表面改質処理を行った熱可塑性樹脂の界面と金属とをレーザ照射で加熱することにより接合する工程とを有し、
前記熱可塑性樹脂の前記金属とは反対面に前記表面改質処理を行い、
当該反対面に接合部材が接した状態で、前記金属側から前記レーザ照射を行って、前記金属と前記熱可塑性樹脂との接合部に伝熱させ、前記熱可塑性樹脂と前記接合部材とを接合することを特徴とするレーザ接合方法。
【請求項１５】
請求項１４において、
前記接合部材は、金属または熱可塑性樹脂であることを特徴とするレーザ接合方法。
【請求項１６】
請求項１において、
前記金属の両面に、前記表面改質処理を行った熱可塑性樹脂を設け、
片面の前記熱可塑性樹脂を介して前記金属にレーザ照射を行うことにより、前記金属の前記レーザ照射を行った面及びその反対面に前記熱可塑性樹脂を接合することを特徴とするレーザ接合方法。
【請求項１７】
熱可塑性樹脂と金属とをレーザ照射によって接合させる方法であって、
前記熱可塑性樹脂の接合される面の界面の主鎖または側鎖のＣＣまたはＣＨ結合を切ることによって前記界面の表面エネルギーを増大させ、
増大させた前記界面の表面エネルギーを、前記金属の接合される面の表面エネルギーより小さい状態として、前記接合される面の界面と前記金属の接合される面とをレーザ照射によって接合することを特徴とするレーザ接合方法。
【発明の詳細な説明】
【技術分野】
【０００１】
本発明は、熱可塑性樹脂と金属をレーザ照射により接合するレーザ接合方法に関するものである。
【背景技術】
【０００２】
熱可塑性樹脂は、優れた加工性と形状の自由度が大きいため、自動車や電機機器や医療・バイオ機器など一般産業用途に広く用いられており、熱可塑性樹脂が使われていない分野はないと言えるほど普及し、身近な材料となっている。当初は、木材や紙などの天然素材の代替として利用されていたが、今やプラスチック材料でなければ作り得ないという特殊な製品も数多く開発されるようになった。そのため、最適な材料や最適な加工方法を設計開発のために提供できれば、今までにない新しい製品を生み出す可能性がある。
【０００３】
また、近年のＣＯ２排出制限や低コスト化の流れから、熱可塑性樹脂の高機能化とともに、金属の代替が徐々になされつつある。しかしながら、熱可塑性樹脂は一般的に金属に比べて耐熱温度や機械的強度が低く、熱膨張が大きく、変形・分解しやすい、有機溶剤に溶けやすい、水分により膨潤しやすいなどの劣る点も多々あるため、完全に代替することは不可能である。
【０００４】
特に、近年の製品の構造の複雑化により、熱可塑性樹脂と金属それぞれのメリットを生かした設計がなされ、それらの２次加工技術が重要となってきている。その中でも、近年、レーザを用いる方法を検討されることが多くなってきた。
【０００５】
特許文献１には、アクリル樹脂とサンドペーパーで荒らされた凹凸面を持つスズを密着させた状態でレーザ照射することにより、アクリル樹脂が凹凸面に食い込み、強固な接合が形成されることが記載されている。
【０００６】
特許文献２には、熱可塑性樹脂からなる成形体と金属を重ね合わせた状態で、金属側からレーザ照射することにより、成形体がレーザ光を透過しない場合であっても、強固に接合できることが示されている。また、金属の接合面側の表面への表面処理が接合強度向上に有効なことも記載されている。
【０００７】
非特許文献１には、プラスチックと金属を重ね合わせた状態で、ハイパワーのレーザ照射をすることにより、プラスチック界面近傍に微小な気泡を発生させ、その発生時の圧力効果により、強固な接合ができることが示されている。
【先行技術文献】
【特許文献】
【０００８】
【特許文献１】特開2006−15405号
【特許文献２】特開2010−76437号
【非特許文献】
【０００９】
【非特許文献１】S．katayama， Y．Kawahito， A．Tange and S．Kubota， ‘‘Laser−Assisted Metal and Plastic（LAMP） joining’’， Online Proc． of LAMP 2006， JLPS， ＃06−7 （2006）
【非特許文献２】西野 考，「表面改質による高分子の機能化」科学と工業， 80，（11），512−518 （2006）
【発明の概要】
【発明が解決しようとする課題】
【００１０】
特許文献１で開示されている技術では、アクリルのような酸素官能基を持つ熱可塑性樹脂である場合では有効であるが、酸素官能基を持たない熱可塑性樹脂の場合は、金属面の酸化膜と酸素官能基を介した強固な接合を形成しないため、接合強度が低いことが判明した。また、アクリルのように酸素官能基を持っていたとしても、その総量が少ないため、界面の密着性が低く、強度的に十分なマージンを確保できないことが多々あった。
【００１１】
特許文献２で開示されている技術では、金属側の接合面に表面処理を施すことで、強度を向上させることが示されているが、上記特許文献１と同様に、界面の密着性が低く、強度的に十分なマージンを確保できないことが多々あった。さらに、上記特許文献１，２では、アンカー効果がメインであるため、せん断方向の強度には強いが、引張り方向やはく離方向の強度には弱いという課題があった。その上、界面強度が弱いため、レーザ接合の際の冷却時や信頼性試験により、界面ではく離が生じ、その結果一部付いているところに応力集中が発生するため、信頼性に弱いという欠点が発覚した。
【００１２】
非特許文献１で開示されている技術では、ハイパワーのレーザを照射し、発生するプラスチックの微小な気泡を用いることで、強度を発現するが、熱可塑性樹脂は限定され、特に、酸素官能基を持たない熱可塑性樹脂の場合は、接合できないことが確認されている。
【００１３】
このように、レーザ光を加熱源として、樹脂と金属を接合する技術では、接合できる樹脂が限定されるという大きな問題があった。
【課題を解決するための手段】
【００１４】
そこで、本発明者は、上記課題を解決するに当たって、レーザ照射前に、ドライな表面改質処理を用いて熱可塑性樹脂の接合面側にバルク材に比べ酸素官能基を多く含んだ酸化層を形成し、酸化層を形成した熱可塑性樹脂の表面エネルギーに比べ、接合面の金属の表面エネルギーを大きくした状態で、加圧し、熱可塑性樹脂側からもしくは金属側からレーザ照射することで、より強固な接合が得られることを見出した。通常、接着などでも熱可塑性樹脂への表面改質処理は有効なことが知られている。非特許文献２によると、ポリエチレンテレフタレート（ＰＥＴ）をコロナ処理し、１５０℃で３分間放置すると、全く接着しなくなることが確認されている。これは、高温でＰＥＴ分子鎖の熱運動が誘起され、一旦導入された酸素官能基が表面から消失してしまったことに対応しているとされている。そのため、レーザ接合においても接着と同様に効果が消失してしまうと通常考えられる。しかしながら、本発明者らは、レーザ接合の場合では、瞬間的に加熱し密着するため、表面改質効果が消える前に、接合できることを新規に見出した。さらに、本発明の場合は、界面の密着性が向上するため、引張り強度やはく離強度も高いことも特徴である。
【００１５】
すなわち、本発明は、レーザ接合において、熱可塑性樹脂の界面に酸素官能基を生成・増加させる表面改質処理を行う工程と、表面改質処理を行った熱可塑性樹脂の界面と金属とをレーザ照射するにより加熱することにより接合する工程とを有することを特徴とする。
【発明の効果】
【００１６】
本発明によれば、熱可塑性樹脂と金属のレーザ接合もしくは溶着において、接合部の界面の密着性を向上させることで、接合時の熱応力による剥離を抑止し、信頼性の高い接合を得ることが可能となる。また、これまで接合が得られなかった組み合わせでも良好な接合を得ることができる。
【図面の簡単な説明】
【００１７】
【図１】本発明の熱可塑性樹脂と金属のレーザ接合方法の一実施例を示す図である。
【図２】本発明の熱可塑性樹脂と金属のレーザ接合方法の他の実施例を示す図である。
【図３】本発明の熱可塑性樹脂と金属のレーザ接合方法の他の実施例を示す図である。
【図４】本発明の熱可塑性樹脂と金属のレーザ接合方法の他の実施例を示す図である。
【図５】本発明の熱可塑性樹脂と金属のレーザ接合方法の他の実施例を示す図である。
【図６】本発明の熱可塑性樹脂と金属のレーザ接合方法の他の実施例を示す図である。
【図７】光ピックアップ装置のレンズと筐体の組立てを示す平面図である。
【図８】ＰＡ６Ｔとステンレスの組み合わせにおいて、樹脂への表面改質処理の実施有無の場合のレーザパワーと接合強度の関係を示す実験結果の一例である。
【図９】ＰＡ６Ｔとステンレスの組み合わせにおいて、ステンレスの粗さを大きくした時の効果を表した実験結果の一例である。
【図１０】本発明の熱可塑性樹脂と金属のレーザ接合方法の他の実施例を示す図である。
【図１１】本発明の熱可塑性樹脂と金属のレーザ接合方法の他の実施例を示す図である。
【図１２】本発明の熱可塑性樹脂と金属のレーザ接合方法の他の実施例を示す図である。
【図１３】本発明の熱可塑性樹脂と金属のレーザ接合方法の他の実施例を示す図である。
【図１４】本発明の熱可塑性樹脂と金属のレーザ接合方法の他の実施例を示す図である。
【発明を実施するための形態】
【００１８】
本発明の実施の形態について以下に説明する。本発明で用いる熱可塑性樹脂は、非結晶性もしくは結晶性樹脂からなる。非結晶性樹脂としては、ポリスチレン（ＰＳ）、アクリロニトリルスチレン（ＡＳ）、アクリロニトリルブタジエンスチレン共重合体（ＡＢＳ）、ポリエーテルイミド（ＰＥＩ）、ポリカーボネート（ＰＣ）、ポリアリレート（ＰＡＲ）、ポリメチルメタアクリル酸メチル（ＰＭＭＡ）、シクロオレフィンポリマー（ＣＯＰ）、シクロオレフィンコポリマー（ＣＯＣ）、ポリサルホン（ＰＳＦ）、ポリエーテルサルホン（ＰＥＳ）、ポリ塩化ビニル（ＰＶＣ）、ポリ塩化ビニルデン（ＰＶＤＣ）が挙げられる。結晶性樹脂としては、ポリエチレン（ＰＥ）、ポリプロプレン（ＰＰ）、ポリオキシメチレン（ＰＯＭ）、ポリエチレンテレフタレート（ＰＥＴ）、ポリトリメチレンテレフタレート（ＰＴＴ）、ポリブチレンテレフタレート（ＰＢＴ）、ポリエチレンナフタレート（ＰＥＮ）、ポリフェニレンサルファイド（ＰＰＳ）、ナイロン６（ＰＡ６）、ナイロン６６（ＰＡ６６）、ナイロン６Ｔ（ＰＡ６Ｔ）、ポリエーテルエーテルケトン（ＰＥＥＫ）、液晶ポリマー（ＬＣＰ）、ポリテトラフルオロエチレン（ＰＴＦＥ）が挙げられる。また、それらのアロイ材やフィラーを含んだ熱可塑性樹脂も対象となる。一般的には、成形性や透明性は非結晶性樹脂が優れているのに対し、結晶性樹脂は耐熱性や耐薬品性に優れている。
【００１９】
金属としては、鉄、アルミニウム、銅、ニッケル、金、チタン、合金（ステンレス鋼、真鍮、アルミニウム合金、リン青銅など）、ダイカストなど挙げることができる。また、本発明では、金属被膜（メッキ、蒸着膜など）も対象となる。
【００２０】
レーザ接合及び溶着の条件は、材料のレーザ照射波長における透過・吸収率、熱伝導率を考慮した上で、レーザスポットサイズ、パワー、照射時間、加圧力を決定する。レーザ接合に用いる光源は、半導体レーザ、ＹＡＧレーザ、ファイバーレーザを含めた赤外領域のレーザが好ましい。レーザ光源の強度分布は、ガウシアン、トップハット、リング型など付属するレンズによって様々な強度分布にすることが可能であるが、溶着状態を均一にしやすいという点で、トップハット型もしくは中央部の強度が最大値の５０％以上となるリング型の強度分布を用いた光源を使用することが望ましい。
【実施例１】
【００２１】
図１は、本発明の樹脂と金属のレーザ接合方法の実施例を示す平面図である。本実施例では、熱可塑性樹脂１−１と金属２−１のレーザ接合前に、熱可塑性樹脂１−１の接合界面側に、表面改質処理を施し、酸素官能基を含んでいない熱可塑性樹脂１−１については、酸素官能基の生成を、酸素官能基を含んでいる熱可塑性樹脂１−１に関しては、酸素官能基の増大をさせることで、バルクの熱可塑性樹脂１−１に比べ、界面に酸化層４を形成した状態で、熱可塑性樹脂１−１側からレーザ光６−１を照射し、レーザ接合したことを特徴とする。表面改質処理としては、環境性や他の部品への影響を考慮すると、ＵＶオゾン処理、プラズマ処理、コロナ処理、短パルス（パルス幅がピコ秒以下）レーザ処理のいずれかのドライ処理を用いると良い。このような処理を施すことで、熱可塑性樹脂１−１の主鎖３や側鎖のＣＣ、ＣＨ結合を切り、ＣＯ、ＣＯＯ、Ｃ＝Ｏなどの酸素官能基を生成・増加させ、表面エネルギーが増大する。
【００２２】
また、熱可塑性樹脂１−１にＰＰＳを用いた場合はＳＯ３Ｈと極性の大きい極性基も新たに生成する。金属２−１は、通常、表面に酸化膜が形成されているため、一般的に表面エネルギーは非常に高い状態になっている。そこで、熱可塑性樹脂１−１側に表面改質処理を実施することで、互いの表面エネルギーが近い状態になるため、金属酸化膜と強固な接合を形成することが可能となる。
【００２３】
ただし、熱可塑性樹脂１−１側の表面エネルギーの方が、金属の表面エネルギーより大きくなる場合は、熱可塑性樹脂１−１が濡れにくくなるため、界面の密着性は劣化する傾向となる。そのため、少なくとも、レーザ光６−１を照射前に、熱可塑性樹脂１−１の表面エネルギーに比べ、金属２−１の表面エネルギーを大きくしておくことが重要となる。さらに、そのような状態でレーザ接合することにより、濡れによる界面強度の向上のみならず、ファンデルワールス力よりも強固な結合である水素結合も形成することが可能となる。
【００２４】
以上より、濡れの向上に加え、水素結合の形成により、界面強度が向上する。
【００２５】
なお、金属２−１の表面に異物などが付着している場合は、アルコールなどで脱脂することが望ましい。さらに、金属２−１側にも表面改質処理を実施することも有効である。ただし、異物が強固に付着している場合や付着物が無機物である場合は、プラズマ処理やレーザ処理が最も好適な方法となる。プラズマ放電処理としては、酸素官能基を導入することが最も重要なことを考慮すると、主に酸素プラズマ、窒素プラズマ処理が有効である。熱可塑性樹脂１−１の酸素が含有された酸化膜４は少なくとも５ｎｍ程度あることが望ましい。
【００２６】
このような表面改質処理は、接着などで良く使われている方法である。通常、接着などでも熱可塑性樹脂への表面改質処理は有効なことが知られているが、高温に放置すると、熱運動により界面に生成した酸素官能基が内部に潜り込み、改質効果がなくなることが知られている。その結果は、非特許文献２に示されており、ポリエチレンテレフタレート（ＰＥＴ）をコロナ処理し、１５０℃で３分間放置すると、全く接着しなくなることが確認されている。
【００２７】
レーザ接合では、金属２−１の熱が熱可塑性樹脂１−１に伝導し、熱可塑性樹脂１−１が溶融もしくは軟化し、濡れることで熱可塑性樹脂１−１と金属が密着するが、接着の場合と同様に考えると、接合時の温度は数１００℃以上となるため、改質効果はなくなってしまうことが懸念される。しかしながら、本発明者らは、レーザ照射時間が瞬間的であり、走査時間が数s程度と非常に短いため、熱可塑性樹脂１−１と金属２−１のレーザ接合に有効なことを見出している。
【００２８】
なお、熱可塑性樹脂１−１と金属のレーザ接合では、特に、熱可塑性樹脂１−１同士をレーザ溶着する場合に比べ、熱可塑性樹脂１−１の温度はさらに上げる必要があるため、レーザ照射の中心部は熱可塑性樹脂１−１の熱がこもりやすく、浮き上がってきてしまい、密着性を確保できないという課題がある。そのため、接合部の上部を十分に加圧することが重要となる。加圧に用いる加圧材５は、透明な材料を用いるのが良く、特に熱伝導率が高く透明であるガラスを用いることが望ましい形態である。さらに、熱可塑性樹脂１−１側の密着部分は、鏡面仕上げにしておくことが望ましい。
【００２９】
また、熱可塑性樹脂１−１側からレーザ光６−１を入射する場合は、熱可塑性樹脂１−１の透過率が問題となることがある。本構成では、熱可塑性樹脂１−１の色は透明もしくはナチュラルのものを用いると良く、少なくとも５０％以上の透過率の熱可塑性樹脂１−１を用いることが望ましい。
【００３０】
金属面には、カーボンなどの黒色の膜を蒸着しておくことも有効である。その他の手法として、電着によるセラミックコートや黒色の樹脂などを塗布するなどして、レーザ光６−１に対する吸収率を増加させることも有効である。
【００３１】
ここで、熱可塑性樹脂１−１に透明樹脂であるＣＯＰを、金属２−１にステンレス（ＳＵＳ３０４）を用いた場合の接合強度の評価結果を表１に示す。表面改質処理は、熱可塑性樹脂１−１にはＵＶオゾン処理を、金属２−１には酸素プラズマ処理を用いた。なお、表１は、処理1日後にレーザ光６−１を照射し、接合した時の強度評価結果である。使用したＣＯＰ樹脂とステンレスの試験片のサイズは７０ｍｍ×２０ｍｍであり、ＣＯＰ樹脂の厚みは２ｍｍ、ステンレスは１ｍｍである。また、ＣＯＰ樹脂の表面は鏡面仕上げとしたため、Ｒz１．０μm以下である。ステンレスの表面は研磨を実施し、Ｒz１．５μm程度とした状態で評価を行った。レーザ光６−１は、波長９４０ｎｍと８０８ｎｍが混合された１０ｍｍ×１ｍｍサイズのラインレーザを用い、速度５ｍｍ／ｓで長さ２０ｍｍ分照射し、１０ｍｍ×２０ｍｍのエリアをレーザ照射した。レーザ光６−１によって接合するもしくは樹脂が溶融する幅はレーザパワーに依存して大きくなるが、本結果では、接合幅１０ｍｍ程度となった時の結果を示している。接合したサンプルは、せん断方向に速度１．０ｍｍ/ｍｉｎ．で引張り、その破壊強度を測定した。また、接合後の面積と破壊強度から単位面積あたりの接合強度を算出した。
【００３２】
この結果、熱可塑性樹脂１−１中に極性基を持っていないＣＯＰでは、少なくとも前処理としてＣＯＰ側に表面改質処理をすることによりせん断試験時にＣＯＰ樹脂が破断するほどの強度が発現することが明らかになった。本結果では、レーザパワー３００Ｗのみの結果を示しているが、ＣＯＰ側に処理を実施しない場合、３２５―４２５Ｗでも接合しないことが確認できている。
【００３３】
【表１】
0005835945.tif 000002
【実施例２】
【００３４】
図２は、本発明の熱可塑性樹脂１−１と金属２−１のレーザ接合方法の他の実施例を示す模式図ある。金属２−１の接合界面に微細な凹凸２−２を形成した点が実施例１との違いであり、他の点は同様である。
【００３５】
金属２−１の接合界面に微細な凹凸２−２を形成した状態で、上記表面改質処理した熱可塑性樹脂１−１と微細な凹凸２−２を形成した金属２−１をレーザ接合する。微細な凹凸２−２は、サンドブラスト、レーザ処理などを実施しておくことがより好適である。また、金属材質がアルミニウムである場合は、上記サンドブラスト処理以外に、陽極酸化処理もしくはナノポーラスな穴を形成する電解処理を実施しても良い。このように、金属２−１の界面に微細な凹凸２−２を形成することで、実表面積が大きくなるため、濡れる表面はより濡れる効果が促進される。この時も同様に、少なくとも、レーザ光６−１を照射前に、熱可塑性樹脂１−１の表面エネルギーに比べ、金属２−１の表面エネルギーを大きくしておくことが重要となる。なお、この熱可塑性樹脂１−１側の表面エネルギーの方が、金属２−１の表面エネルギーより大きくなる場合は、より濡れにくいことが促進されるため注意が必要となる。また、濡れが強調され、界面強度が向上するだけでなく、アンカー効果も発現するため、接合強度はより向上する。以上より、接着界面と強度向上とアンカー効果の複合化により、すべての方向の接合強度が向上するため、望ましい構成である。
【実施例３】
【００３６】
図３は、本発明の熱可塑性樹脂１−１と金属２−１のレーザ接合方法の別の実施例を示す平面図である。レーザ光６−１の照射を熱可塑性樹脂１−１を通さずに金属２−１側から行う点が実施例１との違いであり、他の点は同様である。
【００３７】
熱可塑性樹脂１−１と金属２−１のレーザ接合では、熱可塑性樹脂１−１側の透過率が低い場合、熱可塑性樹脂１−１側からレーザ光６−１を照射すると、熱可塑性樹脂１−１のレーザ入射表面部にエネルギーが集中し、炭化してしまう場合がある。そのように、熱可塑性樹脂１−１の透過率が低い場合は、金属２−１側からレーザ光６−１を照射すると良い。本構成とすることで、熱可塑性樹脂１−１の着色や透明性に影響することなく、熱可塑性樹脂１−１と金属２−１のレーザ接合が可能となる。ただし、この構成の場合、金属２−１の厚みや熱伝導率に応じて、金属２−１の溶融をも伴う場合がある。そのため、設計が可能な場合は、金属２−１の溶融を伴わない厚み１．０ｍｍと薄い状態で接合することがより好適である。また、レーザ光６−１を照射する金属２−１面をブラストなどにより荒らしておけば、レーザの散乱効果により必要なレーザパワーを小さくでき、有効な方法である。
【００３８】
さらに、レーザ光６−１を照射する金属２−１面は事前に黒色処理を行っておくことも望ましい。
【００３９】
表２には、熱可塑性樹脂１−１に不透明なＰＰＳ、ＰＡ６Ｔ、ＰＢＴを、金属にＳＵＳ３０４、Ａ５０５２を用いたときの接合強度の評価結果を示す。レーザ光６−１の照射は、熱可塑性樹脂１−１が不透明であるため、金属２−１側から照射している。また、熱可塑性樹脂１−１への表面改質処理は、組み合わせによって変えており、ＵＶオゾン処理もしくはプラズマ処理を実施している。また、熱可塑性樹脂１−１の厚みは３ｍｍのものを用いた。他の点は、表１で示した条件と同様である。
【００４０】
この結果、すべての組み合わせにおいて、熱可塑性樹脂１−１への表面処理の効果があることが明らかになった。
【００４１】
【表２】
0005835945.tif 000003
【００４２】
レーザ光６−１の照射時に接合面の金属２−１の温度は数１００℃以上となっているが、表１及び表２より、そのような高温状態でも表面改質によって生成された最表面の酸化層４が大きく影響していることが明らかになった。
【００４３】
金属２−１は厚みが薄いことが望ましいが、例えばライン形状のようなレーザを用いた場合は、レーザの幅が大きいため、金属２−１厚が厚い場合でも溶融を伴わないことがある。
【００４４】
図８に、熱可塑性樹脂１−１を厚み３ｍｍのＰＡ６Ｔとし、金属２−１を厚み２ｍｍのステンレスとした時のレーザパワー依存性の結果を示す。熱可塑性樹脂１−１のＰＡ６Ｔへの表面改質処理は表２と同様に酸素プラズマ処理を１２０ｓ行った。この結果、レーザパワーが小さい方ほど表面改質処理の効果が大きいことが明らかになっている。特に、レーザパワーを４００Ｗとした時で比べた場合、表面改質処理を実施しない場合は、強度が発現しないのに対して、表面改質処理を実施した場合は、９．３ＭＰaと高い強度となっていた。そのため、比較的接合しやすい熱可塑性樹脂１−１と金属２−１の組み合わせの場合でも、表面改質処理を実施した場合は、低パワーで接合可能となるため、金属２−１の溶融を抑制した上で、金属厚の厚い場合でも対応可能となる。また、装置の低コスト化やレーザ光源の長寿命化にも大きく寄与する。
【００４５】
図９には、表２に示したＰＡ６Ｔとステンレスの組み合わせで、ステンレス側の接合面に＃２４０番のサンドブラストを施し、粗さＲｚを８．６μｍ時の結果を示す。なお、ＰＡ６Ｔの粗さはＲｚを１．４μｍのものを用いた。それ以外の条件は、表２で示した場合と同様である。この結果、ＰＡ６Ｔへの表面処理とＳＵＳ３０４の微細な粗さ効果を組み合わせることで最大２．５倍となることが明らかになった。したがって、熱可塑性樹脂１−１への表面改質処理を実施し、金属２−１の粗さを熱可塑性樹脂１−１より大きくすることは強度向上に有効であると言える。
【実施例４】
【００４６】
図４は、本発明の熱可塑性樹脂１−１と金属２−１のレーザ接合方法の別の実施例を示す平面図である。熱可塑性樹脂１−１の接合する面とは反対面にも酸化層４を形成するとともに、熱可塑性樹脂１−１と加圧材５の間に中間材８が存在している点が実施例１との違いである、図示はしていないが、図４の下側には、図１と同様に接合面側の酸化層４と金属２−１が存在し、接合面にレーザ光６−１が照射されている。
【００４７】
熱可塑性樹脂１−１側からレーザ光６−１の照射を行う場合、熱可塑性樹脂１−１の最表面が炭化してしまい問題となる場合がある。特に、熱伝導率の高い加圧材５であるガラスで加圧した場合でも、ガラスと熱可塑性樹脂１−１表面が完全に接触することは不可能である。そのため、熱可塑性樹脂１−１のレーザ照射側の表面にも表面改質処理を施し、加圧材５であるガラスとの間に中間材８である水を含有させ、濡れさせた状態とした上で、接合することが有効となる。このようにすることにより、熱可塑性樹脂１−１と中間材８である水の界面の反射の低減やガラスへの放熱性向上により、熱可塑性樹脂１−１の炭化を抑制することが可能となる。この方法は、電子デバイスが近辺に配置された状態で接合する場合は困難であるが、医療もしくはバイオ系の部品の接合などの場合にはより好適な方法である。
【実施例５】
【００４８】
図５は、本発明の熱可塑性樹脂１−１と金属のレーザ接合方法の別の実施例を示す平面図である。
【００４９】
熱可塑性樹脂１−１と金属２−１のレーザ接合において、金属２−１の熱伝導率が高いため、接合のために照射するレーザの入熱量は大きくなる。そのため、金属２−１側に凸部２−３を設け、幅方向への熱拡散を抑制し、熱伝導を厚みの方向だけに制限することにより、入射するレーザパワーを低減することが可能なる。さらに、加圧力を大きくした状態とすることにより、熱可塑性樹脂１−１によるフィレット１−２を形成し、埋め込み構造とするが可能となり、特にせん断方向への負荷に対しては強度が向上する。
【００５０】
また、図６で示したように、熱可塑性樹脂１−１側に凸部１−３を、金属２−１側に凹部２−４設け、凸部２−１を凹部２−４に挿入し互いを密着した状態でレーザ光６−１を照射することにより、熱可塑性樹脂１−１側にフィレット１−２を形成し、埋め込み構造とすることも有効な手段である。熱可塑性樹脂１−１と金属２−１のレーザ接合において、熱可塑性樹脂１−１側は一部ガス化するまで温度は上昇するため、一部の組み合わせでは、精密に接合できない場合がある。そのため、本構造は、精密に接合した場合に特に有効である。
【００５１】
図５、６で示した実施例において、使用するレーザ光６−１の強度分布６−２のスポット径に対して、凸部１−３や凹部２−４の幅を小さくすることが望ましい。凸部２−３や凸部１−３は、レーザ光６−１の走査方向が長手方向となるように形成されている。また、熱可塑性樹脂１−１の金属２−１と接合される位置（すなわち図５で金属の凸部２−３が接触する熱可塑性樹脂１−１の位置、または図６の凸部１−３の先端）には酸化層（図示せず）が形成されているが、酸化層が形成されたものに限らなくてもよい。
【００５２】
また、これら発明は、熱可塑性樹脂１−１側からのレーザ光６−１の照射のみに限定されず、金属２−１側からのレーザ光６−１の入射の場合でも良く、その場合でもフィレット１−２形成による埋め込み構造とすることができる。
【００５３】
一方で、製品によっては外観やサイズ制限によって、フィレットを伴わない方が良い場合もある。そのような場合は、図１０に示すように、金属２−１側のレーザ接合部分７の両側に溝２−６を設けておくと良い。レーザ光は、その端が溝にかかるように照射される。そのようにすることで、熱可塑性樹脂１−１側もしくは金属２−１側からレーザ光６−１を照射することにより、溝が接合される部分の端となり、必要な部分のみ接合することが可能となる。
【実施例６】
【００５４】
図７は、本発明の熱可塑性樹脂１−１と金属２−１のレーザ接合方法を用いて、光ピックアップの熱可塑性樹脂レンズ１００と金属筐体２００に適用するときの一例を示す斜視図である。実施例１〜６のいずれかの接合方法により、熱可塑性樹脂レンズ１００と金属筐体２００とを接合する。本構造を適用できる対象部は、熱可塑性樹脂レンズ１００と筐体２００の接合のみならず、バイオチップ、電子制御ユニット（ＥＣＵ）、コネクタなどの製品及びレーザ接合できる全ての製品全般に有効である。
【実施例７】
【００５５】
図１１は、本発明の熱可塑性樹脂１−１と金属２−７のレーザ接合方法の別の実施例を示す平面図である。通常、加圧材５には透明なガラスを用いることが多いが、数多く使用しているとガラスに傷が発生する場合がある。その結果、透過率低下の要因となり、接合が安定しないこともある。そこで、本実施例では、熱可塑性樹脂１−１と金属２−１とを接合する場合に、金属を加圧材５として用い、金属の加圧材５にレーザ光６−１を照射することが有効である。
【００５６】
但し、熱可塑性樹脂１−１材の種類によっては、加圧材５である金属が熱可塑性樹脂１−１と接合してしまう可能性がある。特に、熱可塑性樹脂１−１中に極性基を含まない場合は、接合強度が発現しないもしくは強度が弱いため加圧材である金属から剥離可能であるが、熱可塑性樹脂１−１に比較的接合しやすいＰＡ６Ｔを用いた場合には、注意が必要である。そこで、加圧材５側と金属２−７側で、熱可塑性樹脂１−１の接合しやすさを変えておくと良い。例えば、加圧材５側の熱可塑性樹脂１−１の表面には表面改質処理を施さず、接合側の金属２−７側のみ表面改質処理を実施しておくことが有効な手段となる。なお、加圧材５である金属と熱可塑性樹脂１−１との密着面は、研磨した状態とし、接合部側の金属２−７の表面には、微細な凹凸２−２を形成しておくことも有効である。
【００５７】
加圧材５に用いる金属材は、剛性を考慮した上で可能な限り薄くしておくと良い。また、加圧部を突起２−３もしくは溝２−６を設けておくことにより、熱可塑性樹脂１−１の熱伝導する領域を制御できるため、接合幅も制御することが可能となる。そのため、製品構造によっては有効な場合もある。
【実施例８】
【００５８】
図１２は、本発明の熱可塑性樹脂１−１と金属２−１、２−７のレーザ接合方法の別の実施例を示す平面図であり、一括で金属２−１/熱可塑性樹脂１−１/金属２−７の３層構造とできる方法及び構造である。実施例７（図１１）に対して、加圧材５（２−１）側の樹脂も表面改質処理を実施しておくことで、加圧材５を接合材とすることが可能となる。但し、加圧材５はガラスなどの透明体を用いても良い。本手法も熱可塑性樹脂１−１への表面改質処理のメリットを活かした方法であり、表面改質処理により、熱可塑性樹脂１−１と金属２−１の強度が発現するもしくは低エネルギーで接合できることによって達成できる新たな方法及び構造である。
【００５９】
異種の金属の溶接は様々な検討が実施されているが、組み合わせによっては、ガルバニック腐食による接合性の低下が起こることが多々ある。そのため、本構造により、異材金属の腐食を抑制することが可能となる。さらに、熱可塑性樹脂１−１の材質やフィラーの種類によって、導電性・絶縁性を制御することも可能となる。また、異材の金属の組み合わせでは、溶接できない場合すらある。そのような場合、これまで接着剤を用いているが、本構造により、シール特性の向上や短タクト化にも寄与する。なお、本構造においても、少なくとも金属２−１、２−７の接合部側の界面は、微細な凹凸２−２を形成しておくと良い。また、異種金属を用いる場合は、レーザ光６−１を照射する側の金属２−１の熱伝導率をもう一方の金属２−７より大きくした方が良い。さらに、レーザ光６−１を照射する側の金属２−１よりももう一方の金属２−７の厚みを小さくすることも望ましい。なお、図１１と図１２で示した方法の場合、熱可塑性樹脂１−１の厚みは薄い方が良く、望ましくは２ｍｍ以下としておくと良い。
【実施例９】
【００６０】
図１３は、本発明の熱可塑性樹脂１−１と金属２−１のレーザ接合方法の別の実施例を示す平面図である。実施例８は、金属２−１/熱可塑性樹脂１−１/金属２−７の積層であるのに対し、金属２−１/熱可塑性樹脂１−１/熱可塑性樹脂１−１の３層構造となっている。この場合、少なくとも各接合面には表面改質処理を実施しておくと良い。この構造の場合、中間の樹脂は熱可塑性樹脂１−１のみならず、熱硬化性樹脂を用いることも可能となる。
【実施例１０】
【００６１】
図１４は、本発明の熱可塑性樹脂１−１と金属２−１のレーザ接合方法の別の実施例を示す平面図である。金属２−１の厚みが薄い場合は、熱可塑性樹脂１−１/金属２−１/熱可塑性樹脂１−１の接合も、片面からのレーザ６−１の照射で可能となる。その場合も、これまでと同様に少なくとも樹脂の接合面には表面改質処理を実施しておくと良い。
【００６２】
以上示した構成において、これまでに示したレーザ接合方法を組み合わせることにより、３層構造の複合体とも限らず熱可塑性樹脂と金属の材質や厚み次第で４層以上の複合体とすることも可能である。また、構成によっては、熱硬化樹脂や金属以外のセラミクスなどでも適用可能である。
【産業上の利用可能性】
【００６３】
近年の製品の構造の複雑化により、熱可塑性樹脂と金属のそれぞれのメリットを生かした設計がなされ、それらの２次加工技術が重要となってきている。従来より、熱可塑性樹脂と金属の接合には、接着剤が多く用いられている。しかしながら、接着剤は、アウトガスによる部品へのコンタミ、液体であるため精密に接合をすることが困難、気密性が良くないなど製品によっては、特性上課題になることが多い。また、硬化に炉や光源を使用するタイプがあり、それらの場合、硬化プロセスに要する時間が長いため、消費電力が大きく、さらに、接着剤自体の環境負荷が大きいという課題がある。以上述べた各実施例を用いれば、熱可塑性樹脂と金属を直接強固にレーザ接合することができ、環境負荷の大きい接着の代替技術とすることが可能である。さらに、製品の特性向上や低コスト化にも寄与することが可能となる。
【符号の説明】
【００６４】
１−１…熱可塑性樹脂、１−２…フィレット、１−３…凸部、２−１…金属、２−２…微細な凹凸、２−３…凸部、２−４…凹部、２−５…段差、２−６…溝、２−７…レーザ光が直接照射されない側の金属、３…主鎖、４…酸化層、５…加圧材、６−１…レーザ光、６−２…レーザ強度分布、７…接合界面、８…中間材、１００…レンズ、２００…筐体。
【図１】
0005835945.tif 000004
【図２】
0005835945.tif 000005
【図３】
0005835945.tif 000006
【図４】
0005835945.tif 000007
【図５】
0005835945.tif 000008
【図６】
0005835945.tif 000009
【図７】
0005835945.tif 000010
【図８】
0005835945.tif 000011
【図９】
0005835945.tif 000012
【図１０】
0005835945.tif 000013
【図１１】
0005835945.tif 000014
【図１２】
0005835945.tif 000015
【図１３】
0005835945.tif 000016
【図１４】
0005835945.tif 000017